(57)【特許請求の範囲】
【請求項１】
イソブチレン、第三級ブチルアルコール又はメチル第三級ブチルエーテルを、分子状酸素を用いて気相接触酸化することにより、それぞれに対応する不飽和アルデヒド及び不飽和カルボン酸を製造する際に使用される、少なくとも、モリブデン、ビスマス、鉄、アンチモンを含み、かつ、コバルト、ニッケル、マンガン、鉛、カルシウム、マグネシウム、ストロンチウム、バリウム及び亜鉛からなる群より選ばれる少なくとも１種の元素（Ｍ）、並びに、リン、ホウ素、硫黄、セレン、テルル、セリウム、タングステン及びチタンからなる群より選ばれる少なくとも１種の元素（Ｙ）を含む触媒であって、少なくともＭＭｏＯ4、Ｆｅ2（ＭｏＯ4）3及びＢｉＳｂＯ4の結晶を含有する触媒。
【請求項２】
前記ビスマス及びアンチモンの原料として、ＢｉＳｂＯ4を用いて製造することを特徴とする請求項１記載の触媒の製造方法。
【請求項３】
イソブチレン、第三級ブチルアルコール又はメチル第三級ブチルエーテルを、分子状酸素を用いて気相接触酸化することにより、それぞれに対応する不飽和アルデヒド及び不飽和カルボン酸を製造する方法であって、
前記気相接触酸化を、請求項１又は２に記載の触媒の存在下に行うことを特徴とする不飽和アルデヒド及び不飽和カルボン酸の製造方法。
【発明の詳細な説明】
【技術分野】
【０００１】
本発明は、プロピレン、イソブチレン、第三級ブチルアルコール（以下、ＴＢＡともいう）又はメチル第三級ブチルエーテル（以下、ＭＴＢＥともいう）を、分子状酸素を用いて気相接触酸化することにより、それぞれに対応する不飽和アルデヒド及び不飽和カルボン酸を合成する際に使用する触媒及びその製造方法に関する。
【背景技術】
【０００２】
アクリル酸やメタクリル酸は工業原料として非常に有用な物質である。そのアクリル酸やメタクリル酸の工業的製法の一つとして、プロピレン、イソブチレン、第三級ブチルアルコール又はメチル第三級ブチルエーテルを用いた直接酸化法が挙げられる。この方法では、二段の酸化反応が用いられる。例えばメタクリル酸合成の場合、前段でイソブチレン、第三級ブチルアルコール又はメチル第三級ブチルエーテルの酸化により主としてメタクロレインと若干量のメタクリル酸が、後段で一段目において生成したメタクロレインを酸化してメタクリル酸が生成される。
【０００３】
一段目でなるべく最終生成物であるメタクリル酸をより選択性良く生成できれば本製造法の効率は上がる。例えば反応条件で転化率を上げることでメタクリル酸の選択率は上がるが、不要なＣＯやＣＯ2が増大しかえって効率が落ちる。そのためそれを改善するには触媒の改良が必須となる。
【０００４】
プロピレンを気相接触酸化してアクロレイン及びアクリル酸を製造する際に用いる触媒や、イソブチレン、ＴＢＡ又はＭＴＢＥ等を気相接触酸化してメタクロレイン及びメタクリル酸を製造する際に用いる触媒については従来から多くの報告がなされている。
【０００５】
触媒成分として多成分系ビスマス、モリブデン、鉄系触媒が最も有名で、この構造はビスマスとモリブデンの酸化物、ＩＩ価金属とモリブデンの酸化物、鉄とモリブデンの酸化物等から成ると報告されている（非特許文献１、２）。
【０００６】
ビスマス、モリブデン、鉄系以外の触媒成分についても報告されており、例えばアンチモン酸ビスマスとモリブデン酸バリウムの混合物も報告されている（特許文献１）。しかし、アクロレインやメタクロレインの選択率を上げるためにプロピレンやイソブチレンの転化率が低い条件で行っており、決して良好な触媒とはいえない。
【０００７】
【特許文献１】特公昭４９−２８１７０号公報
【非特許文献１】Ｍ．Ｗ．Ｊ．Ｗｏｌｆｓ、Ｐｈ．Ａ．Ｂａｔｉｓｔ、Ｊ．Ｃａｔａｌｙｓｉｓ、３２、２５（１９７４）
【非特許文献２】Ｉ．Ｍａｔｓｕｕｒａ、Ｐｒｏｃ．７ｔｈ  Ｉｎｔｅｒｎ．  Ｃｏｎｇｒ．  Ｃａｔａｌｙｓｉｓ  ２、Ｐ１０９９（１９８１）、Ｋｏｄａｎｓｈａ−Ｅｌｓｅｖｉｅｒ
【発明の開示】
【発明が解決しようとする課題】
【０００８】
本発明の課題は、分子状酸素を用いたイソブチレン、第三級ブチルアルコール又はメチル第三級ブチルエーテルの気相接触酸化において、目的とする不飽和アルデヒド及び不飽和カルボン酸の合計選択率を維持しつつ、より不飽和カルボン酸選択性に優れた触媒及びその製造方法を提供することにある。
【課題を解決するための手段】
【０００９】
本発明は、イソブチレン、第三級ブチルアルコール又はメチル第三級ブチルエーテルを、分子状酸素を用いて気相接触酸化することにより、それぞれに対応する不飽和アルデヒド及び不飽和カルボン酸を製造する際に使用される、少なくとも、モリブデン、ビスマス、鉄、アンチモンを含み、かつ、コバルト、ニッケル、マンガン、鉛、カルシウム、マグネシウム、ストロンチウム、バリウム及び亜鉛からなる群より選ばれる少なくとも１種の元素（Ｍ）、並びに、リン、ホウ素、硫黄、セレン、テルル、セリウム、タングステン及びチタンからなる群より選ばれる少なくとも１種の元素（Ｙ）を含む触媒であって、少なくともＭＭｏＯ4、Ｆｅ2（ＭｏＯ4）3及びＢｉＳｂＯ4の結晶を含有する触媒である。
【００１０】
また本発明は、前記ビスマス及びアンチモンの原料として、ＢｉＳｂＯ4を用いて製造することを特徴とする前記触媒の製造方法である。
【００１１】
さらに本発明は、イソブチレン、第三級ブチルアルコール又はメチル第三級ブチルエーテルを、分子状酸素を用いて気相接触酸化することにより、それぞれに対応する不飽和アルデヒド及び不飽和カルボン酸を製造する方法であって、前記気相接触酸化を前記触媒の存在下に行うことを特徴とする不飽和アルデヒド及び不飽和カルボン酸の製造方法である。
【発明の効果】
【００１２】
本発明によれば、目的とする不飽和アルデヒド及び不飽和カルボン酸の合計選択率を維持しつつ、より不飽和カルボン酸選択性に優れた触媒及びその製造方法を提供することができる。
【発明を実施するための最良の形態】
【００１３】
［触媒］
本発明の触媒は、プロピレン、イソブチレン、第三級ブチルアルコール又は第三級ブチルエーテルを、分子状酸素を用いて気相接触酸化して、それぞれに対応する不飽和アルデヒド及び不飽和カルボン酸を製造できる。プロピレンを原料とした場合はアクロレイン及びアクリル酸、イソブチレン、第三級ブチルアルコール又は第三級ブチルエーテルを原料とした場合はメタクロレイン及びメタクリル酸が得られる。
【００１４】
前記触媒は、少なくとも、モリブデン、ビスマス、鉄、アンチモンを含み、かつ、コバルト、ニッケル、マンガン、鉛、カルシウム、マグネシウム、ストロンチウム、バリウム及び亜鉛からなる群より選ばれる少なくとも１種の元素（Ｍ）を含む複合酸化物である。
【００１５】
さらに、前記触媒は、クロム、ニオブ、銀、スズ及びタンタルからなる群より選ばれる少なくとも１種の元素（以下、Ｘと表す）、リン、ホウ素、硫黄、セレン、テルル、セリウム、タングステン及びチタンからなる群より選ばれる少なくとも１種の元素（以下、Ｙと表す）、リチウム、ナトリウム、カリウム、ルビジウム、セシウム及びタリウムからなる群より選ばれる少なくとも１種の元素（以下、Ｚと表す）、また、ケイ素を含んでもよい。
【００１６】
前記触媒の組成は特に限定されないが、下記式（１）で表される組成を有することが好ましい。
【００１７】
ＭｏaＢｉbＦｅcＳｂdＭeＸfＹgＺhＳｉiＯj      （１）
（式中、Ｍｏ、Ｂｉ、Ｆｅ、Ｓｂ、Ｓｉ及びＯはそれぞれモリブデン、ビスマス、鉄、アンチモン、ケイ素及び酸素を表す。ａ〜iは原子組成比を示し、ａが１２のとき、ｂは０．０１〜３、ｃは０．０１〜５、ｄは０．０１〜５、ｅは１〜１２、ｆは０〜５、ｇは０〜５、ｈは０．００１〜２、ｉは０〜２０であり、ｊは原子全体の原子価を満足するのに必要な酸素原子比を示す。）
【００１８】
前記触媒の酸素以外の組成は、該触媒をアンモニア水に溶解してＩＣＰ発光分析法、原子吸光分析法により分析することで測定することができる。またＩＣＰ発光分析法、原子吸光分析法などで分析した標準サンプルがある場合は、蛍光Ｘ線分析装置を用いて該標準サンプルと比較することで算出することができる。
【００１９】
本発明の触媒は、少なくともＭＭｏＯ4、Ｆｅ2（ＭｏＯ4）3及びＢｉＳｂＯ4の結晶を含有する。ＭＭｏＯ4、Ｆｅ2（ＭｏＯ4）3の結晶が存在しない場合、プロピレン等の原料の反応率が低く、目的とする不飽和アルデヒド及び不飽和カルボン酸がほとんど生成しない。また、ＢｉＳｂＯ4の結晶が存在しない場合、不飽和アルデヒド及び不飽和カルボン酸の合計選択率を維持しつつ、より不飽和カルボン酸選択性を向上させることができない。尚、複数のＭが存在する場合は、少なくとも１種類のＭＭｏＯ4が存在すればよい。
【００２０】
前記各結晶の有無は、Ｘ線回折装置（ＸＲＤ）を用いることにより解析できる。各結晶の有無は、ＩＣＤＤ（Ｉｎｔｅｒｎａｔｉｏｎａｌ  Ｃｅｎｔｅｒ  ｆｏｒ  Ｄｉｆｆｒａｃｔｉｏｎ  Ｄａｔａ）カードに収録されているリファレンスに記載されている格子面間隔ｄ値に対応する２θにＸＲＤパターンのピークが存在するかどうかで判断する。但し、実際にはｄ値の中で強度が強く、他の結晶のｄ値と重ならない数点で確認する。
【００２１】
具体的には、Ｆｅ2（ＭｏＯ4）3のｄ値は４．０８Å（Ｃｕ管球を用いた場合の２θは２１．８°、以下括弧内の値は同様）、３．８７Å（２３．０°）、３．４６Å（２５．７°）、ＢｉＳｂＯ4のｄ値は３．２６Å（２７．３°）、２．９０Å（３０．８°）、１．８１Å（５０．５°）である。ＭＭｏＯ4のｄ値はＭによって異なるが、例えば、ＭがＣｏの場合は、３．８１Å（２３．３°）、３．３６Å（２６．５°）、３．１４Å（２８．４°）である。
【００２２】
［触媒の製造方法］
以下、本発明における触媒の製造方法を説明する。
【００２３】
まず、少なくとも、モリブデン、ビスマス、鉄、アンチモン及び前記元素（Ｍ）の各原料を水に溶解又は分散させて、原料溶液又はスラリーを調製する。用いる原料は特に限定されず、各元素の硝酸塩、炭酸塩、酢酸塩、アンモニウム塩、酸化物、ハロゲン化物等を組み合わせて使用することができる。モリブデン原料としては、例えば、パラモリブデン酸アンモニウム、三酸化モリブデン、モリブデン酸、塩化モリブデン等が使用できる。ビスマス原料としては、例えば、三酸化ビスマス、硝酸ビスマス、次炭酸ビスマス等が使用できる。鉄原料としては、例えば、硝酸第二鉄、水酸化鉄、三酸化鉄等が使用できる。アンチモン原料としては、例えば、三酸化アンチモン、四酸化アンチモン、五酸化アンチモン等が使用できる。各元素の原料は１種でもよく、２種以上を併用してもよい。
【００２４】
また、前記各元素を含む複合酸化物も原料に用いることができる。例えばＢｉ2Ｍｏ3Ｏ12、Ｂｉ2Ｍｏ2Ｏ9、Ｂｉ2ＭｏＯ6、Ｆｅ2Ｍｏ3Ｏ12、ＭＭｏＯ4、ＢｉＳｂＯ4、ＦｅＳｂＯ4、Ｍ3Ｓｂ2Ｏ8などが挙げられるが、本発明では、ビスマス及びアンチモンの原料としてＢｉＳｂＯ4を用いるのが好ましい。ＢｉＳｂＯ4を原料に用いることにより、不飽和アルデヒド及び不飽和カルボン酸の合計選択率を維持しつつ、より不飽和カルボン酸選択性を向上させることが可能な触媒を製造することができる。ＢｉＳｂＯ4はビスマス原料又はアンチモン原料の全量でも一部でも構わない。
【００２５】
ＢｉＳｂＯ4の製造方法は特に限定しないが、例えば以下のように製造する。ビスマス原料として三酸化ビスマス、アンチモン原料として三酸化アンチモンをそれぞれ金属換算で等モル混合し、６００℃で４８時間焼成後、焼成された塊を粉砕、混合し、さらに８５０℃で１２時間焼成することにより得られる。
【００２６】
次に、前記原料溶液又はスラリーを熱処理して触媒前駆体とする。熱処理する方法は特に限定されないが、例えば、スプレードライヤー、スラリードライヤー、ドラムドライヤーを用いる方法や、蒸発乾固して塊状の乾燥物を粉砕する方法等を適用することができる。中でも、乾燥と同時に粒子が得られる点、得られる粒子の形状が触媒として好適な球形である点から、スプレードライヤーを用いて乾燥球状粒子を得る方法が好ましい。乾燥条件は乾燥方法により異なるが、スプレードライヤーを用いる場合、入口温度は、例えば１００〜５００℃、出口温度は例えば１００℃以上、好ましくは１０５〜２００℃等とすることができる。
【００２７】
このようにして得られた触媒前駆体を焼成して触媒を得る。焼成条件は例えば２００〜６００℃の温度範囲で行うことができ、焼成時間は目的とする触媒によって適宜選択される。
【００２８】
更に、焼成粒子を触媒成形体に成形してもよい。焼成粒子は担持体に担持させた後成形してもよい。焼成粒子を担持体に担持させるには、焼成粒子と担体成分とを必要に応じて加熱、混合して形成することができる。担体成分としては、シリカ、アルミナ、シリカ−アルミナ、マグネシア、チタニア等を用いることができる。
【００２９】
更に、触媒成形体を製造する際、その他の添加剤として、例えば、ポリビニルアルコール、カルボキシメチルセルロース等の有機化合物、グラファイト、ケイソウ土等の無機化合物、ガラス繊維、セラミックファイバー、炭素繊維等の無機ファイバーを添加してもよい。
【００３０】
触媒成形体を成形する方法としては、前記焼成粒子或いは、これを担持体に担持させた焼成粒子と、必要に応じて添加する添加物とを混合する。その後、打錠成型機、押出成形機、転動造粒機等の粉体用成形機を用いて、球状、リング状、円柱状、星型状等の任意の形状に成形する方法を挙げることができる。上記のようにして得られた触媒成形体を再度焼成してもよい。焼成は、例えば、通常２００〜６００℃の温度範囲で行うことができる。
【００３１】
［触媒を用いた不飽和アルデヒド及び不飽和カルボン酸の製造方法］
上記方法により製造された触媒の存在下、原料のプロピレン、イソブチレン、ＴＢＡ又はＭＴＢＥを分子状酸素と気相接触反応させることにより不飽和アルデヒド及び不飽和カルボン酸を製造することができる。かかる気相接触反応は、触媒を充填した管式反応器を使用することが好ましく、多管式反応器を用いることができる。
【００３２】
原料ガスの分子状酸素としては、空気を用いるのが工業的に有利であるが、必要に応じて純酸素を混合して用いることもできる。
【００３３】
原料ガスは、窒素、炭酸ガス等の不活性ガス、水蒸気等で希釈して使用することが経済的である。原料ガス中のプロピレン等の濃度は広い範囲で変えることができ、例えば、１〜２０容量％とすることができ、好ましくは３〜１０容量％である。原料ガス中のプロピレン等と分子状酸素のモル比は１：０．５〜３の範囲が好ましい。
【００３４】
反応器中に充填する上記触媒は、シリカ、アルミナ、シリカ−アルミナ、シリコンカーバイト、セラミックボール、ステンレス鋼等の不活性物質で希釈して用いることができる。
【００３５】
反応圧力は常圧から数気圧までがよい。反応温度は２００〜４５０℃の範囲で選択することができるが、２５０〜４００℃の範囲が好ましい。
【００３６】
原料ガスと触媒との接触時間は０．５〜１０秒が好ましく、より好ましくは１〜５秒である。
【実施例】
【００３７】
以下、本発明の触媒の製造例及びその触媒を用いた反応例を具体的に説明するが、これらは本発明をなんら制限するものではない。以下、実施例において、「部」は「質量部」を示す。
【００３８】
原料ガス及び生成物の分析はガスクロマトグラフィーにより行った。微粒化処理には回転式ホモジナイザー「Ｔ．Ｋ．ホモミクサーＭＡＲＫＩＩ」（商品名、特殊機化工業製）（以下、ホモミクサー微粒化装置と称する）を用い、回転数１２０００ｒｐｍの条件で行った。粉体及び触媒スラリーに含まれる粒子の平均メディアン径は、粒度分布測定装置「ＳＡＬＤ−７０００」（商品名、島津製作所製）を用いて測定した。触媒の結晶は、Ｘ線回折装置「Ｘ’Ｐｅｒｔ  Ｐｒｏ」（商品名、パナリティカル製）を用いて解析した。触媒の組成（酸素を除く）は、アンモニア水に溶解した触媒をＩＣＰ発光分析法及び原子吸光法により測定した。
【００３９】
また、実施例及び比較例中の原料（イソブチレン）の反応率、生成する不飽和アルデヒド（メタクロレイン）、不飽和カルボン酸（メタクリル酸）、不飽和アルデヒド（メタクロレイン）と不飽和カルボン酸（メタクリル酸）の合計選択率（以下、合計選択率と称す）は次式により算出した。
【００４０】
原料の反応率（％）＝Ａ／Ｂ×１００
不飽和アルデヒドの選択率（％）＝Ｃ／Ａ×１００
不飽和カルボン酸の選択率（％）＝Ｄ／Ａ×１００
合計選択率（％）＝（Ｃ＋Ｄ）／Ａ×１００。
【００４１】
ここで、Ａは反応した原料（イソブチレン）のモル数、Ｂは供給した原料（イソブチレン）のモル数、Ｃは生成した不飽和アルデヒド（メタクロレイン）のモル数、Ｄは生成した不飽和カルボン酸（メタクリル酸）のモル数である。
【００４２】
〔実施例１〕
［ＢｉＳｂＯ4の調製］
三酸化ビスマス１０．０部と三酸化アンチモン６．２部を混合し、空気中６００℃で２４時間焼成した。混合後、さらに空気中８５０℃で１２時間焼成し、出来た塊を粉砕し、平均粒子径が３７μｍの粉体を得た。
【００４３】
得られた粉体をＸＲＤ測定すると、主にＢｉＳｂＯ4特有のパターンが確認された。
【００４４】
［触媒の調製］
６０℃の純水１０００部にパラモリブデン酸アンモニウム５００部、パラタングステン酸アンモニウム１２．４部、硝酸セシウム２３．０部、三酸化アンチモン１３．７部、三酸化ビスマス１１．０部及び予め調製したＢｉＳｂＯ4３７．３部を加え攪拌してＡ液を得た。これとは別に、室温の純水１０００部に、硝酸第二鉄２０９．８部、硝酸ニッケル７５．５部、硝酸コバルト４５３．３部、硝酸鉛３１．３部、及び８５質量％リン酸水溶液５．６部を順次加え、溶解してＢ液（原料溶液）を得た。
【００４５】
Ａ液にＢ液を加え混合し、前記ホモミクサー微粒化装置により回転数１２０００ｒｐｍで平均メディアン径が３．５μｍになるまで微粒化処理を行い、触媒前駆体を得た。その後、この触媒前駆体スラリーを９５℃に加熱、攪拌しながら１．５時間熟成し、回転円盤型遠心アトマイザーを備えたスプレードライヤーにて噴霧乾燥した。このとき、スプレードライヤーのアトマイザー回転数は１１０００ｒｐｍであり、入口温度は１６５℃、出口温度は１２５℃であった。
【００４６】
このようにして得た乾燥球状粒子を、ロータリーキルンを用いて空気雰囲気化３００℃で１時間焼成を行い触媒焼成粉とし、該触媒焼成粉を加圧成型、破砕した。この破砕粒子のうち、目開き２．３６ｍｍの篩を通過し、かつ目開き０．７１ｍｍの篩を通過しないものを得た。その後、こうして分級された特定の大きさの粒子を再び空気雰囲気下５００℃で６時間焼成して、触媒を得た。得られた触媒の酸素以外の元素の組成は、Ｍｏ12Ｗ0.2Ｂｉ0.6Ｆｅ2.2Ｓｂ0.8Ｎｉ1.1Ｃｏ6.6Ｐｂ0.4Ｐ0.2Ｃｓ0.5であった。また、ＸＲＤ測定により、ＣｏＭｏＯ4、Ｆｅ2（ＭｏＯ4）3、ＢｉＳｂＯ4の結晶の存在が確認された。
【００４７】
この触媒１０ｇを内径１５ｍｍのステンレス製反応管に充填した。イソブチレン（原料）５％、分子状酸素１２％、水蒸気１０％及び窒素７３％（容量％）の原料ガスを供給し、常圧下、接触時間２．６秒、反応温度３４０℃の条件でイソブチレンを分子状酸素により気相接触酸化した。その結果、イソブチレンの反応率９８．５％、メタクロレインの選択率８８．８％、メタクリル酸の選択率４．３％、メタクロレインとメタクリル酸の合計選択率９３．１％を得た。
【００４８】
〔比較例１〕
三酸化アンチモンを２７．４部、三酸化ビスマスを３３．０部加え、ＢｉＳｂＯ4を加えなかったこと以外は、実施例１と同様に触媒の調製を行った。
【００４９】
ＸＲＤ測定により、前記触媒は、ＣｏＭｏＯ4とＦｅ2（ＭｏＯ4）3の結晶の存在は確認されたが、ＢｉＳｂＯ4の結晶の存在は確認されなかった。また、触媒の酸素以外の元素の組成は、実施例１と同じであった。
【００５０】
この触媒を用いたこと、接触時間を３．６秒にしたこと以外は、実施例１と同じ条件にて反応評価を行った。その結果、イソブチレンの反応率９８．１％、メタクロレインの選択率９０．５％、メタクリル酸の選択率２．５％、メタクロレインとメタクリル酸の合計選択率９３．０％を得た。実施例１と、メタクロレインとメタクリル酸の合計選択率はほぼ同じであるが、メタクリル酸の選択率は実施例１と比較して約６割と低かった。
【００５１】
〔比較例２〕
接触時間を７．２秒にした以外は、比較例１と同じ条件にて反応評価を行った。その結果、イソブチレンの反応率１００％、メタクロレインの選択率７７．６％、メタクリル酸の選択率５．１％、メタクロレインとメタクリル酸の合計選択率８２．７％を得た。実施例よりメタクリル酸の選択率は高いが、メタクロレインとメタクリル酸の合計選択率が著しく低かった。
【００５２】
〔比較例３〕
６０℃の純水２０００部にパラモリブデン酸アンモニウム５００部を加え攪拌して溶解しＡ液を得た。これとは別に、室温の純水８０００部に硝酸バリウム２４７部を加え攪拌して溶解しＢ液を得た。
【００５３】
Ａ液にＢ液を加え混合し、その後水の大部分を蒸発させた。得られたケーキ状物質を１２０℃で１６時間乾燥し、粉砕後、５４０℃で１６時間焼成した。得られた粉体と実施例１で得られたＢｉＳｂＯ4を等量混合し、その触媒焼成粉を加圧成型し破砕し、この破砕粒子のうち、目開き２．３６ｍｍの篩を通過し、かつ目開き０．７１ｍｍの篩を通過しないものを得た。
【００５４】
ＸＲＤ測定により、ＢａＭｏＯ4とＢｉＳｂＯ4の存在は確認されたがＦｅ2（ＭｏＯ4）3は確認されなかった。また、触媒の酸素以外の元素の組成は、Ｍｏ12Ｂｉ16Ｂａ12Ｓｂ16であった。
【００５５】
こうして得られた触媒を、接触時間を１０．０秒にした以外は、実施例１と同じ条件にて反応評価を行った。その結果、イソブチレンの反応率５．４％、メタクロレインの選択率７８．５％、メタクリル酸の選択率０．０％、メタクロレインとメタクリル酸の合計選択率７８．５％を得た。実施例１と比較して、反応率、メタクロレイン選択率及びメタクリル酸選択率はいずれも著しく低かった。特にメタクリル酸は全く生成しなかった。
【００５６】
【表１】
0005070089.tif 000002
【００５７】
以上のように、本発明の触媒は、目的とする不飽和アルデヒド及び不飽和カルボン酸の合計選択率を維持しつつ、不飽和カルボン酸を高選択的に製造することができる。